【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１感光性レジン材料を充填し、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２感光性レジン材料を積層した後、活性光を照射させて第１感光性レジン材料及び第２感光性レジン材料を重合硬化させることによって歯科用補綴物を作製することを特徴とする歯科用補綴物の作製方法。
【請求項２】
臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１感光性レジン材料を充填し活性光を照射させて重合硬化させた後に、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２感光性レジン材料を積層して活性光を照射させて重合硬化させることによって歯科用補綴物を作製することを特徴とする歯科用補綴物の作製方法。
【請求項３】
第１感光性レジン材料の厚さを少なくとも１ｍｍ以上とする請求項１又は２に記載の歯科用補綴物の作製方法。
【請求項４】
臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１レジン材料又は第１セラミック材料を充填し、レジン材料の場合は重合硬化させセラミック材料の場合は焼成した後、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２レジン材料又は第２セラミック材料を、前に充填した材料が第１レジン材料である場合には第２レジン材料を、前に充填した材料が第１セラミック材料である場合には第２セラミック材料を積層して、第２レジン材料の場合は重合硬化させ第２セラミック材料の場合は焼成して歯科用補綴物を作製することを特徴とする歯科用補綴物の作製方法。
【請求項５】
第１レジン材料又は第１セラミック材料の厚さを少なくとも１ｍｍ以上とする請求項４に記載の歯科用補綴物の作製方法。
【手続補正２】
【補正対象書類名】明細書
【補正対象項目名】０００７
【補正方法】変更
【補正の内容】
【０００７】
即ち、本発明に係る歯科用補綴物の作製方法は、臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１感光性レジン材料を充填し、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２感光性レジン材料を積層した後、活性光を照射させて第１感光性レジン材料及び第２感光性レジン材料を重合硬化させることによって歯科用補綴物を作製することを特徴とする歯科用補綴物の作製方法と、臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１感光性レジン材料を充填し活性光を照射させて重合硬化させた後に、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２感光性レジン材料を積層して活性光を照射させて重合硬化させることによって歯科用補綴物を作製することを特徴とする歯科用補綴物の作製方法と、臼歯のＩ級又はII級窩洞修復のための歯科用補綴物を作製するに際し、窩洞部分を含む口腔内部位の印象を採取してその印象を基に作製された口腔内模型の窩洞に対して、厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*1＝３〜２０，Ｔｐ1＝３５〜６０である第１レジン材料又は第１セラミック材料を充填し、レジン材料の場合は重合硬化させセラミック材料の場合は焼成した後、その上に厚さ１.５ｍｍの硬化体としたときのその表面をＪＩＳ  Ｋ７１０５-1981「プラスチックの光学的特性試験方法」に準拠して測色して得られたＬ*ａ*ｂ*数値から導かれる彩度Ｃ*及び同規格での平行線透過率ＴｐがそれぞれＣ*2＝０〜１０，Ｔｐ2＝２０〜４０であり、Ｔｐ1−Ｔｐ2が１０以上で且つＣ*1−Ｃ*2が１以上となる第２レジン材料又は第２セラミック材料を、前に充填した材料が第１レジン材料である場合には第２レジン材料を、前に充填した材料が第１セラミック材料である場合には第２セラミック材料を積層して、第２レジン材料の場合は重合硬化させ第２セラミック材料の場合は焼成して歯科用補綴物を作製することを特徴とする歯科用補綴物の作製方法とであり、第１感光性レジン材料，第１レジン材料又は第１セラミック材料の厚さを少なくとも１ｍｍ以上とするとより好ましいのである。


【手続補正３】
【補正対象書類名】明細書
【補正対象項目名】００１０
【補正方法】変更
【補正の内容】
【００１０】
次にこの第１層目として充填した材料が第１レジン材料又は第１セラミック材料である場合は、そのまま重合硬化を行うか又は焼成する。重合硬化はその第１レジン材料が化学重合開始剤を使用するものである場合には化学重合により、光重合開始剤を使用するものである場合には光重合照射器を用いて活性光線を照射することに光重合により行う。またこの第１層目として充填した材料が第１感光性レジン材料である場合には、重合硬化を行うことなく次の工程に移行してもよい。


【手続補正４】
【補正対象書類名】明細書
【補正対象項目名】００１３
【補正方法】変更
【補正の内容】
【００１３】
この第２層目として充填した材料が第２レジン材料又は第２セラミック材料である場合は、そのまま重合硬化を行うか又は焼成する。重合硬化はその第２レジン材料が化学重合開始剤を使用するものである場合には化学重合により、光重合開始剤を使用するものである場合には光重合照射器を用いて活性光線を照射することに光重合により行う。また、この第２層目として充填した材料が第２感光性レジン材料である場合には、第１感光性レジン材料と一緒に光重合照射器を用いて活性光線を照射することに光重合により行ってもよい。なお、感光性レジン材料の光重合後又は第２レジン材料の重合後に、更に加熱，加圧による重合を行うと、未重合モノマーを減らすことができて好ましい。